(57)【特許請求の範囲】
【請求項１】
下記一般式（１）〜（３）で表される構成単位をそれぞれ１個以上有し、重量平均分子量が１００〜１００，０００であるポリビニルアセタールと、重量平均分子量が１，０００〜５０，０００であるポリエステルとを反応させて得られ、前記ポリビニルアセタールが有する水酸基の１〜９５モル％が、前記ポリエステルとのエステル交換反応により結合を形成したポリビニルアセタール・ポリエステルグラフト共重合体を含有する分散剤により固体粒子を非水系液体に分散させてなり、塗料組成物又はインキ組成物であることを特徴とする固体粒子分散体。
【化１】
0005762826.tif 000012
（但し、Ｒ1は水素原子あるいは炭素数１〜２０の直鎖状若しくは分岐のアルキル基又はアリール基を表し、これらは置換基を有していてもよい。）
【化２】
0005762826.tif 000013
【化３】
0005762826.tif 000014
（但し、Ｒ2は水素原子あるいは炭素数１〜２０の直鎖状若しくは分岐のアルキル基又はアリール基を表し、これらは置換基を有していてもよい。）
【請求項２】
下記一般式（１）〜（３）で表される構成単位をそれぞれ１個以上有し、重量平均分子量が１００〜１００，０００であるポリビニルアセタールと、重量平均分子量が１，０００〜５０，０００であるポリエステルとを反応させて得られ、前記ポリビニルアセタールが有する水酸基の１〜９５モル％が、前記ポリエステルとのエステル交換反応により結合を形成したポリビニルアセタール・ポリエステルグラフト共重合体を含有する分散剤と、樹脂及び固体粒子とを含有してなる固体粒子含有樹脂組成物。
【化４】
0005762826.tif 000015
（但し、Ｒ1は水素原子あるいは炭素数１〜２０の直鎖状若しくは分岐のアルキル基又はアリール基を表し、これらは置換基を有していてもよい。）
【化５】
0005762826.tif 000016
【化６】
0005762826.tif 000017
（但し、Ｒ2は水素原子あるいは炭素数１〜２０の直鎖状若しくは分岐のアルキル基又はアリール基を表し、これらは置換基を有していてもよい。）
【発明の詳細な説明】
【技術分野】
【０００１】
本発明は、ポリビニルアセタール・ポリエステルグラフト共重合体、これを用いた分散剤、並びにこの分散剤を用いた分散体等に関する。
【背景技術】
【０００２】
非水系液体に固体粒子を分散する技術は様々な産業分野で利用されている。例えば、塗料、印刷インキ、複写用トナー、プラスチック、顔料捺染剤、インクジェット記録用インキ、熱転写記録用インキ、カラーフィルター用レジスト、筆記具用インキ等の分野での顔料の分散は重要な基礎技術である。このような分散組成物を製造する際、固体粒子が凝集しやすいという問題点がある。凝集が起こると安定性の低下、最終製品の光沢、着色力、グロスの低下、色分かれなど好ましくない現象を生じることが知られている。従って、このような凝集を防止し、分散性を向上させるため、分散剤が使用される。
【０００３】
従来の非水系分散剤としては、例えば、ポリエステルとポリアミンの反応生成物等が知られている（特許文献１〜３）。具体的には、ヒドロキシステアリン酸縮合物とポリエチレンイミンとの反応生成物や、ポリカプロラクトン系ポリエステル化合物とポリアリルアミンとの反応生成物などが開示されている。それらの分散剤の多くは吸着基としてポリアミンを有するが、アミン骨格を持つと、高温下で黄変を起こすという問題があった。この問題を解決するため、アミン骨格を有しない分散剤の検討がされているが、十分満足できる性能を有するには至っていない。
【先行技術文献】
【特許文献】
【０００４】
【特許文献１】特開平９−１７６５１１号公報
【特許文献２】特開平７−２０７０１２号公報
【特許文献３】特開平９−１６９８２１号公報
【発明の概要】
【発明が解決しようとする課題】
【０００５】
本発明は上記に鑑みてなされたものであり、各種の非水系液体中に固体粒子を分散させる際、分散液中における固体粒子の凝集を防ぎ、安定な分散液を形成するのに極めて有効であり、かつ耐熱性に優れた分散剤、及びこれを用いた分散性等に優れた分散体等を提供することを目的とする。
【課題を解決するための手段】
【０００６】
本発明の固体粒子分散体は、上記の課題を解決するために、下記一般式（１）〜（３）で表される構成単位をそれぞれ１個以上有し、重量平均分子量が１，０００〜１００，０００であるポリビニルアセタールと、重量平均分子量が１００〜５０，０００であるポリエステルとを反応させて得られ、上記ポリビニルアセタールが有する水酸基の１〜９５モル％が、上記ポリエステルとのエステル交換反応により結合を形成したポリビニルアセタール・ポリエステルグラフト共重合体を含有する分散剤により固体粒子を非水系液体に分散させてなる、塗料組成物又はインキ組成物であるものとする。
【化７】
0005762826.tif 000002
【０００７】
但し、Ｒ１は水素原子あるいは炭素数１〜２０の直鎖状若しくは分岐のアルキル基又はアリール基を表し、これらは置換基を有していてもよい。
【化２】
0005762826.tif 000003
【化３】
0005762826.tif 000004
【０００８】
但し、Ｒ２は水素原子あるいは炭素数１〜２０の直鎖状若しくは分岐のアルキル基又はアリール基を表し、これらは置換基を有していてもよい。
【００１２】
また、本発明の固体粒子含有樹脂組成物は、上記ポリビニルアセタール・ポリエステルグラフト共重合体を含有する分散剤と、樹脂及び固体粒子とを含有するものとする。
【発明の効果】
【００１４】
本発明のポリビニルアセタール・ポリエステルグラフト共重合体は、各種の非水系液体中に固体粒子を分散させる際、分散液中における固体粒子の凝集を防ぎ、安定な分散液を形成するのに極めて有効な分散剤となる。本分散剤は、分散性、流動性、保存安定性に優れ、また分散媒との相溶性に優れている。さらに、アミン骨格を有しないため、耐熱性にも優れる。
【発明を実施するための形態】
【００１５】
１．ポリビニルアセタール・ポリエステルグラフト共重合体
本発明のポリビニルアセタール・ポリエステルグラフト共重合体は、ポリビニルアセタールとポリエステルとの反応生成物であり、ポリビニルアセタールが有する水酸基の１〜９５モル％が、ポリエステルとのエステル交換反応により結合を形成しているものである。
【００１６】
本発明で用いるポリビニルアセタールは、下記一般式（１）〜（３）で表される構成単位を有する。
【化４】
0005762826.tif 000005
【００１７】
但し、一般式（１）におけるＲ１は水素原子あるいは炭素数１〜２０の直鎖状若しくは分岐のアルキル基又はアリール基を表し、これらは置換基を有していてもよい。置換基の例としては、炭素数１〜２０の直鎖状若しくは分岐のアルキル基又はアリール基、炭素数１〜２０の直鎖状若しくは分岐のアルコキシ基又はアリールオキシ基、ハロゲン原子、アセトキシ基、スルホン酸基、カルボキシル基、ヒドロキシ基、アクリル基、エポキシ基、リン酸エステル基等の窒素原子を含まない官能基が挙げられる。また、耐熱黄変性に影響のない含有量の範囲であれば、アミノ基、シアノ基、ニトロ基、イミド基、アミド基等の窒素原子を含む官能基も有することができる。
【化５】
0005762826.tif 000006
【化６】
0005762826.tif 000007
【００１８】
但し、一般式（２）におけるＲ２は水素原子あるいは炭素数１〜２０の直鎖状若しくは分岐のアルキル基又はアリール基を表し、これらは置換基を有していてもよい。置換基の例としては、上記式（１）のＲ１について例示列挙したものと同様のものが挙げられる。
【００１９】
上記ポリビニルアセタールは、ポリビニルアルコールをアルデヒドでアセタール化することによって得られ、使用するアルデヒドの例としては、ホルムアルデヒド、アセトアルデヒド、プロパナール、ブタナール、イソブタナール、ペンタナール、ヘキサナール、ヘプタナール、オクタナール、ノナナール、イソノナナール、デカナール、ベンズアルデヒドおよびこれらの混合物が挙げられる。
【００２０】
本発明で使用するポリビニルアセタールの重量平均分子量は１００〜１００，０００であり、好ましくは１，０００〜５０，０００である。その重量平均分子量が１００未満であると分散性が低下する等の性能低下が見られ、１００，０００を超えると分散剤としての使用時に粘度が高くなり、扱いにくくなる。
【００２１】
本発明で使用するポリエステルは、ラクトン化合物の開環重合反応、多価カルボン酸と多価アルコールの重縮合反応、ヒドロキシカルボン酸の重縮合反応などによって得られる。
【００２２】
上記ラクトン化合物の例としては、ε−カプロラクトン、δ−バレロラクトン、β−メチル−δ−バレロラクトン、β−プロピオラクトン、γ−ブチロラクトン、２−メチルカプロラクトン、４−メチルカプロラクトン、ノナノラクトンおよびこれらの混合物が挙げられる。
【００２３】
上記ラクトン化合物の開環重合反応は公知の方法で行うことができる。例えば、アルコール又はアミンを有する化合物を開始剤として使用し、ラクトン化合物を開環重合させることができる。
【００２４】
上記開始剤に用いられるアルコールの例としては、メタノール、エタノール、１−プロパノール、イソプロパノール、１−ブタノール、イソブタノール、ｔｅｒｔ−ブタノール、１−ペンタノール、イソペンタノール、１−ヘキサノール、シクロヘキサノール、４−メチルペンタノール、１−ヘプタノール、１−オクタノール、イソオクタノール、２−エチルヘキサノール、１−ノナナール、イソノナナール、１−デカノール、１−ドデカノール、１−ミリスチルアルコール、セチルアルコール、１−ステアリルアルコール、イソステアリルアルコール、オレイルアルコール、２−オクチルデカノール、２−オクチルドデカノール、２−ヘキシルデカノール、ベヘニルアルコール等の脂肪族モノアルコール、ベンジルアルコール、フェニルエチルアルコール等の芳香族モノアルコール、アクリル酸−２−ヒドロキシエチル、メタクリル酸−２−ヒドロキシエチル等のヒドロキシル基含有（メタ）アクリル酸エステル、エチレングリコールモノメチルエーテル、エチレングリコールモノエチルエーテル、エチレングリコールモノプロピルエーテル、エチレングリコールモノブチルエーテル、エチレングリコールモノヘキシルエーテル、エチレングリコールモノ−２−エチルヘキシルエーテル、プロピレングリコールモノメチルエーテル、プロピレングリコールモノエチルエーテル、プロピレングリコールモノプロピルエーテル、プロピレングリコールモノブチルエーテル、プロピレングリコールモノヘキシルエーテル、プロピレングリコールモノ−２−エチルヘキシルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノヘキシルエーテル、ジエチレングリコールモノ−２−エチルヘキシルエーテル、ジプロピレングリコールモノメチルエーテル、ジプロピレングリコールモノエチルエーテル、ジプロピレングリコールモノプロピルエーテル、ジプロピレングリコールモノブチルエーテル、ジプロピレングリコールモノヘキシルエーテル、ジプロピレングリコールモノ−２−エチルヘキシルエーテル、トリエチレングリコールモノメチルエーテル、トリエチレングリコールモノエチルエーテル、トリエチレングリコールモノプロピルエーテル、トリエチレングリコールモノブチルエーテル、トリエチレングリコールモノヘキシルエーテル、トリエチレングリコールモノ−２−エチルヘキシルエーテル、トリプロピレングリコールモノメチルエーテル、トリプロピレングリコールモノエチルエーテル、トリプロピレングリコールモノプロピルエーテル、トリプロピレングリコールモノブチルエーテル、トリプロピレングリコールモノヘキシルエーテル、トリプロピレングリコールモノ−２−エチルヘキシルエーテル、テトラエチレングリコールモノメチルエーテル、テトラエチレングリコールモノエチルエーテル、テトラエチレングリコールモノプロピルエーテル、テトラエチレングリコールモノブチルエーテル、テトラエチレングリコールモノヘキシルエーテル、テトラエチレングリコールモノ−２−エチルヘキシルエーテル、テトラプロピレングリコールモノメチルエーテル、テトラプロピレングリコールモノエチルエーテル、テトラプロピレングリコールモノプロピルエーテル、テトラプロピレングリコールモノブチルエーテル、テトラプロピレングリコールモノヘキシルエーテル、テトラプロピレングリコールモノ−２−エチルヘキシルエーテル、テトラジエチレングリコールモノメチルエーテル等のアルキレングリコールモノアルキルエーテル、エチレングリコール、１，２−プロピレングリコール、１，３−プロピレングリコール、１，２−ブタンジオール、１，３−ブタンジオール、１，４−ブタンジオール、２−メチル−１，３−プロパンジオール、１，６−ヘキサンジオール、１，１０−デカンジオール、ジエチレングリコール、トリエチレングリコール、テトラエチレングリコール、ペンタエチレングリコール、ジプロピレングリコール、トリプロピレングリコール、テトラプロピレングリコール、１，４−シクロヘキサンジメタノール、１，４−ベンゼンジメタノール、２，２−ビス−（４−ヒドロキシエトキシフェニル）プロパン、１，４−ビス（２−ヒドロキシエチル）ベンゼン、１，６−ビス（２−ヒドロキシエトキシ）ヘキサン等の二価アルコール、ブタンジオール、ネオペンチルグリコール、１,４−ヘキサンジオール、グリセリン、トリメチロールエタン、トリメチロールプロパン、トリス（２−ヒドロキシエチル）イソシアヌレート、ペンタエリスリトール、ジトリメチロールプロパン、ジペンタエリスリトール、マンニトール、ソルビトール等の多価アルコールを挙げることができる。
【００２５】
上記開始剤に用いるアミンの例としては、メチルアミン、ジメチルアミン、エチルアミン、ジエチルアミン、トリエチルアミン、メチルエチルアミン、プロピルアミン、ジプロピルアミン、シクロヘキシルアミン、フェニルアミン、ベンジルアミン、ピロリジン、モルホリン、メチレンジアミン、エチレンジアミン、テトラエチレンジアミン、ヘキサエチレンジアミン、プロピレンジアミン、ジフェニルジアミノメタン、パラフェニレンジアミン、ヘキサメチレンジアミン、イソホロンジアミン、エタノールアミン、ジエチレントリアミン、ジエチルアミノプロピルアミン、ピペラジン、トリエチレンテトラミン等が挙げられる。
【００２６】
ラクトン化合物の開環重合反応は、ラクトン化合物に開始剤と触媒を加え加熱することで進行する。反応温度は１００℃〜２２０℃、好ましくは１４０℃〜２１０℃の範囲で行う。触媒としては、オクチル酸スズ、ジブチルスズオキシド、ジブチルスズラウレート、モノブチルスズヒドロキシブチルオキシド、ジオクチルスズネオデカネート等の有機スズ化合物、酸化第一スズ、塩化第一スズ、等のスズ化合物、テトラブチルチタネート、テトラエチルチタネート、テトラプロピルチタネート等のチタン化合物、その他公知のエステル化触媒が利用できる。触媒の使用量は通常０．１ｐｐｍ〜１０００ｐｐｍであり、好ましくは１ｐｐｍ〜１００ｐｐｍである。また、着色を防ぐため窒素等の不活性ガス雰囲気下で反応を行うことが好ましい。
【００２７】
ラクトン化合物の開環重合物としては市販のポリラクトンポリオールを使用してもよい。例えば、ダイセル化学工業（株）製「プラクセル」シリーズを使用することができる。  本発明に使用するポリエステルは、多価カルボン酸と多価アルコールの重縮合反応によっても得ることができる。
【００２８】
上記多価カルボン酸の例としては、フタル酸、イソフタル酸、テレフタル酸、２，６−ナフタレンジカルボン酸、コハク酸、グルタル酸、アジピン酸、セバシン酸、マレイン酸、フマル酸、テトラヒドロフタル酸、ヘキサヒドロフタル酸、トリメリット酸、ピロメリット酸などが挙げられる。
【００２９】
上記多価アルコールの例としては、エチレングリコール、１，２−プロピレングリコール、１，３−プロピレングリコール、１，２−ブタンジオール、１，３−ブタンジオール、１，４−ブタンジオール、２−メチル−１，３−プロパンジオール、１，６−ヘキサンジオール、１，１０−デカンジオール、ジエチレングリコール、トリエチレングリコール、テトラエチレングリコール、ペンタエチレングリコール、ジプロピレングリコール、トリプロピレングリコール、テトラプロピレングリコール、１，４−シクロヘキサンジメタノール、１，４−ベンゼンジメタノール、２，２−ビス−（４−ヒドロキシエトキシフェニル）プロパン、１，４−ビス（２−ヒドロキシエチル）ベンゼン、１，６−ビス（２−ヒドロキシエトキシ）ヘキサン、ブタンジオール、ネオペンチルグリコール、１,４−ヘキサンジオールグリセリン、トリメチロールエタン、トリメチロールプロパン、トリス（２−ヒドロキシエチル）イソシアヌレート、ペンタエリスリトール、ジトリメチロールプロパン、ジペンタエリスリトール、マンニトール、ソルビトール等が挙げられる。
【００３０】
上記多価カルボン酸と多価アルコールとの重縮合反応は、触媒を加えて加熱することで行うことができる。反応温度は通常１００℃〜２２０℃、好ましくは１４０℃〜２１０℃の範囲である。触媒としては、オクチル酸スズ、ジブチルスズオキシド、ジブチルスズラウレート、モノブチルスズヒドロキシブチルオキシド、ジオクチルスズネオデカネート等の有機スズ化合物、酸化第一スズ、塩化第一スズ等のスズ化合物、テトラブチルチタネート、テトラエチルチタネート、テトラプロピルチタネート等のチタン化合物、その他公知のエステル化触媒が利用できる。触媒の使用量は通常０．１ｐｐｍ〜１０００ｐｐｍ、好ましくは１ｐｐｍ〜１００ｐｐｍである。また、着色を防ぐため窒素等の不活性ガス雰囲気下で反応を行うことが好ましい。
【００３１】
本発明に使用するポリエステルは、ヒドロキシカルボン酸の重縮合反応によっても得ることができる。
【００３２】
上記ヒドロキシカルボン酸としては、脂肪族、芳香族、不飽和のヒドロキシカルボン酸を使用することができる。例としては、リシノレイン酸、リシノール酸、１２−ヒドロキシステアリン酸、ひまし油脂肪酸、水添ひまし油脂肪酸、δ−ヒドロキシ吉草酸、乳酸、グリコール酸、ヒドロキシイソフタル酸、ヒドロキシピバリン酸、４−ヒドロキシイソフタル酸サリチル酸、１１−オキシヘキサドデカン酸、２−オキシドデカン酸、２，２−ジメチロールプロピオン酸、２，２−ジメチロール酪酸、２，２−ジメチロール吉草酸、２，２−ジメチロールペンタン酸、リンゴ酸、酒石酸、グルコン酸、４，４−ビス（ヒドロキシフェニル）酪酸、グルクロン酸、３−ヒドロキシブタン酸およびこれらの混合物が挙げられる。
【００３３】
上記ヒドロキシカルボン酸の重縮合は、触媒を加えて加熱することで行うことができる。反応温度は、通常１００℃〜２２０℃、好ましくは１４０℃〜２１０℃の範囲である。触媒としては、オクチル酸スズ、ジブチルスズオキシド、ジブチルスズラウレート、モノブチルスズヒドロキシブチルオキシド、ジオクチルスズネオデカネート等の有機スズ化合物、酸化第一スズ、塩化第一スズ等のスズ化合物、テトラブチルチタネート、テトラエチルチタネート、テトラプロピルチタネート等のチタン化合物、その他公知のエステル化触媒が利用できる。触媒の使用量は通常０．１ｐｐｍ〜１０００ｐｐｍ、好ましくは１ｐｐｍ〜１００ｐｐｍである。また、着色を防ぐため、窒素等の不活性ガス雰囲気下で反応を行うことが好ましい。
【００３４】
本発明で使用するポリエステルの重量平均分子量は１００〜５０，０００であり、好ましくは１，０００〜１０，０００の範囲である。その重量平均分子量が１００未満であると分散性が低下する等の性能低下が見られ、５０，０００を超えると分散剤としての使用時に粘度が高くなり、扱いにくくなる。
【００３５】
本発明のポリビニルアセタール・ポリエステルグラフト共重合体は、上記ポリビニルアセタールと、上記ポリエステルとのエステル交換反応により得ることが出来る。
【００３６】
上記エステル交換反応は公知の方法に従って行うことができる。反応温度は通常８０℃〜２８０℃、好ましくは１４０℃〜２５０℃であり、通常０．５〜１２時間、好ましくは４〜８時間反応を行い、触媒を使用してもよい。触媒の例としては、オクチル酸スズ、ジブチルスズオキシド、ジブチルスズラウレート、モノブチルスズヒドロキシブチルオキシド、ジオクチルスズネオデカネート等の有機スズ化合物、酸化第一スズ、塩化第一スズ等のスズ化合物、テトラブチルチタネート、テトラエチルチタネート、テトラプロピルチタネート等のチタン化合物、リン酸、ホウ酸、硫酸、ｐ−トルエンスルホン酸、メタンスルホン酸等のプロトン酸、水酸化カリウム、水酸化ナトリウム、ナトリウムメトキシド等のアルカリ金属等が挙げられる。また、着色を防ぐため、窒素等の不活性ガス雰囲気下で反応を行うことが好ましい。
【００３７】
上記ポリビニルアセタールとポリエステルとを反応させると、ポリビニルアセタールが有する水酸基の一部がポリエステルとエステル交換することによりグラフト結合を形成する。ポリビニルアセタールが有する水酸基は、１〜９５モル％の範囲でポリエステルとグラフト結合を形成する。好ましくは、この水酸基の２〜５０モル％がポリエステルとグラフト結合を形成したものとする。いずれの場合も未反応のポリエステルが残存していても良い。
【００３８】
本発明のポリビニルアセタール・ポリエステルグラフト共重合体は、分散剤としての使用を考慮すると、重量平均分子量が５，０００〜５００，０００であることが好ましい。２．分散剤としての使用
上記した本発明のポリビニルアセタール・ポリエステルグラフト共重合体は、分散剤として好適に使用することができ、無機および有機の双方の固体粒子に対して有効である。具体的には、塗料、印刷インキ、複写用トナー、プラスチック、顔料捺染剤、インクジェット記録用インキ、熱転写記録用インキ、カラーフィルター用レジスト、筆記具用インキ等の各分野で通常用いられる分散媒体中に、高濃度かつ低粘度で安定に固体粒子を分散させることができる。
【００３９】
本発明のポリビニルアセタール・ポリエステルグラフト共重合体により分散される固体粒子は特に限定されないが、無機粒子の例としては、カオリン、ケイ酸アルミニウム、クレー、タルク、マイカ、ケイ酸カルシウム、ベントナイト、ケイ酸マグネシウム、アスベスト、炭酸カルシウム、炭酸マグネシウム、炭酸バリウム、ドロマイト、硫酸カルシウム、硫酸バリウム、硫酸アルミニウム、ジルコニア、マグネシア、アルミナ、三酸化アンチモン、酸化チタン、珪藻土、酸化鉄、酸化亜鉛、水酸化アルミニウム、水酸化鉄、炭化ケイ素、窒化ケイ素、窒化ホウ素、チタン酸バリウム、カーボンブラック、黒鉛、鉄粉、銀粉、アルミ粉、銅粉、ニッケル粉、金粉等が挙げられる。有機粒子の例としては、アゾ系、ジアゾ系、縮合アゾ系、チオインジゴ系、インダンスロン系、キナクリドン系、アントラキノン系、ベンゾイミダゾロン系、ペリレン系、フタロシアニン系、アントラピリジン系、ジオキサジン系等の有機顔料、澱粉、ポリエチレン樹脂、ウレタン樹脂、メラミン樹脂、ポリスチレン樹脂、ポリ乳酸、固体パラフィン等が挙げられる。
【００４０】
分散媒としては、トルエン、キシレンなどの芳香族炭化水素系溶剤、ｎ−ヘキサン、シクロヘキサン、ｎ−ヘプタンなどの炭化水素系溶剤、塩化メチレン、クロロホルム、ジクロロエタンなどのハロゲン化炭化水素系溶剤、ジオキサン、テトラヒドロフラン、ブチルエーテル、ブチルエチルエーテル、ジグライムなどのエーテル系溶媒、メチルイソブチルケトン、シクロヘキサノン、イソホロンなどのケトン系溶媒、酢酸エチル、酢酸ブチル、エチレングリコールモノエチルエーテルアセテート、プロピレングリコールモノメチルエーテルアセテートなどのエステル系溶剤、メチルアルコール、エチルアルコール、ｎ−プロピルアルコール、イソプロピルアルコール、ｎ−ブチルアルコール、イソブチルアルコール、ｔ−ブチルアルコール、アミルアルコール、ｎ−ヘキシルアルコール、ｎ−ヘプチルアルコール、２−エチルヘキシルアルコール、ラウリルアルコール、ステアリルアルコール、シクロペンタノール、シクロヘキサノール、ベンジルアルコール、ｐ−ｔ−ブチルベンジルアルコールなどのアルコール系溶媒、エチレングリコールモノメチルエーテル、エチレングリコールモノエチルエーテル、エチレングリコールモノブチルエーテル、プロピレングリコールモノメチルエーテル、プロピレングリコールモノエチルエーテル、プロピレングリコールモノブチルエーテルなどのアルキレングリコールのモノエーテル系溶剤の他、ジメチルアセトアミド、ジメチルホルムアミドなどのアミド系溶媒等が挙げられ、これらを単独で、または２種以上を混合して適宜使用することができる。
【００４１】
本発明のポリビニルアセタール・ポリエステルグラフト共重合体を分散剤として使用する場合、その使用量は、通常は固体粒子に対して１〜３００重量％程度である。
【００４２】
分散方法は特に限定されず、ボールミル、ビーズミル、サンドミル等の粉砕機を用いる公知の方法で分散することができる。
【００４３】
また、本発明の分散剤を用い、固体粒子、樹脂を含有し、さらに必要に応じて溶剤等を含有する、固体粒子含有樹脂組成物を調製することができる。この固体粒子含有樹脂組成物は、例えば塗料組成物又はインキ組成物等に使用することができる。固体粒子含有樹脂組成物に含有される樹脂としては、アクリル樹脂、ウレタン樹脂、エポキシ樹脂、ポリエステル樹脂、アルキッド樹脂、シリコーン樹脂、フッ素樹脂、メラミン樹脂、ベンゾグアナミン樹脂、尿素樹脂、ポリアミド樹脂、フェノール樹脂、塩化ビニル、ポリエチレン樹脂等、広範囲の樹脂が挙げられるが、これらに限定されない。
【００４４】
固体粒子含有樹脂組成物の製造方法としては、本発明の分散剤と固体粒子、樹脂、溶剤、その他添加剤などと混練して直接固体粒子含有樹脂組成物を調整することもできるが、分散剤、固体粒子、分散媒を混練して固体粒子分散体を作った後に、これに樹脂を添加して固体粒子含有樹脂組成物とすることもできる。
【００４５】
また、本発明の分散剤と固体粒子、モノマー又は反応性基を有するオリゴマーを混練して分散させた後、これを重合して固体粒子含有樹脂組成物を作製することもできる。
【００４６】
さらに、本発明の分散剤により固体粒子の表面処理を行うことができる。処理方法としてはヘンシェルミキサー、ボールミル、アトマイザーコロイドミル、バンバリミキサー等を用いて固体粒子を攪拌しながら分散剤を添加して混合する乾式法、溶剤中で処理した後溶剤を除去する湿式法を用いることができる。このように本発明の分散剤で表面処理を行うことにより、固体粒子の分散性を向上させ、凝集を防止することができる。
【実施例】
【００４７】
以下、実施例により本発明を具体的に説明するが、本発明は以下の実施例に限定されるものではない。なお、以下の記載中、「部」は「重量部」を表し、「％」は「重量％」を表す。
【００４８】
１．ポリビニルアセタール・ポリエステルグラフト共重合体の製造及び評価
［製造例１：ポリエステルの合成］
窒素導入管、温度計、還流管を取り付けた反応容器に、メタノール１０．０部、ε−カプロラクトン８００．０部、テトラブチルチタネート０．１部を仕込み、窒素雰囲気下で１６０℃まで４時間かけて昇温し、残存するε−カプロラクトンが１％以下になるまで１６０℃で加熱を行った。反応生成物は黄色固体で、重量平均分子量は３１００であった。
【００４９】
［製造例２：ポリエステルの合成］
窒素導入管、温度計、還流管を取り付けた反応容器に、ジエチレングリコール５０．０部、ε−カプロラクトン８００．０部、テトラブチルチタネート０．１部を仕込み、窒素雰囲気下で１６０℃まで４時間かけて昇温し、残存するε−カプロラクトンが１％以下になるまで１６０℃で加熱を行った。反応生成物は黄色固体で、重量平均分子量は２０００であった。
【００５０】
［製造例３：ポリエステルの合成］
窒素導入管、温度計、還流管を取り付けた反応容器に、ジエチレングリコール１０．０部、ε−カプロラクトン８００．０部、テトラブチルチタネート０．１部を仕込み、窒素雰囲気下で１６０℃まで４時間かけて昇温し、残存するε−カプロラクトンが１％以下になるまで１６０℃で加熱を行った。反応生成物は黄色固体で、重量平均分子量は８，５００であった。
【００５１】
［製造例４：ポリエステルの合成］
窒素導入管、温度計、還流管を取り付けた反応容器に、2−ヒドロキシエチルメタクリレート１００．０部、ε−カプロラクトン８００．０部、テトラブチルチタネート０．０５部を仕込み、窒素雰囲気下で１６０℃まで４時間かけて昇温し、残存するε−カプロラクトンが１％以下になるまで１６０℃で加熱を行った。反応生成物は黄色固体で、重量平均分子量は１，２００であった。
【００５２】
［製造例５：ポリエステルの合成］
窒素導入管、温度計、還流管、水分離器を取り付けた反応容器に、１，６−ヘキサンジオール４００．０部、アジピン酸４３６．０部、テトラブチルチタネート０．０５部を仕込み、窒素雰囲気下で１６０℃まで４時間かけて昇温し、酸価が１ｍｇＫＯＨ／ｇになるまで１６０℃で加熱を行った。反応生成物は黄色固体で、重量平均分子量は４，２００であった。
【００５３】
［製造例６：ポリエステルの合成］
窒素導入管、温度計、還流管、水分離器を取り付けた反応容器に、１２−ヒドロキシステアリン酸８００．０部、テトラブチルチタネート０．０５部を仕込み、窒素雰囲気下で１６０℃まで４時間かけて昇温し、酸価が  ３１ｍｇＫＯＨ／ｇになるまで１６０℃で加熱を行った。反応生成物は黄色固体で、重量平均分子量は１，８００であった。
【００５４】
［製造例７：ポリエステルの合成］
窒素導入管、温度計、還流管、水分離器を取り付けた反応容器に、３−メチル−１，５−ペンタンジオール１００．０部、アジピン酸１０９．０部、ε−カプロラクトン３５９．０部、テトラブチルチタネート０．０５部を仕込み、窒素雰囲気下で１６０℃まで４時間かけて昇温し、酸価が１ｍｇＫＯＨ／ｇになるまで１６０℃で加熱を行った。反応生成物は黄色固体で、重量平均分子量は１２，５００であった。
【００５５】
［製造例８：ポリビニルアセタール・ポリエステルグラフト共重合体］
窒素導入管、温度計、還流管を取り付けた反応容器に、ポリビニルブチラール（商品名「エスレックＢＬ−１」平均分子量約１９，０００、水酸基約３６モル％、アセチル基３モル％以下、ブチラール化度６３±３モル％、積水化学工業株式会社製）４９．７部、製造例１で得られたポリエステル５０．３部（４モル％／対水酸基）、テトラブチルチタネート０．０５部を仕込み、窒素雰囲気下で２００℃まで昇温し、６時間加熱を行った。反応生成物は黄色粘調液体で、重量平均分子量は６７，５００、ポリエステルの導入率は６５．２％であった。分子量の測定及びポリエステル導入率の測定は下記方法に従った。
【００５６】
［製造例９〜２８：ポリビニルアセタール・ポリエステルグラフト共重合体］
下記表１に示す配合および反応条件に従い、製造例８と同様にしてポリビニルブチラール・ポリエステルグラフトポリマーを製造し、分子量の測定及びポリエステル導入率の測定を行った。
【００５７】
［比較製造例１：ポリエチレンイミン・ポリエステルグラフト共重合体］
窒素導入管、温度計、還流管、検水管を取り付けた反応容器に、ポリエチレンイミン（商品名「Ｌｕｐａｓｏｌ  ＰＲ８５１５」、重量平均分子量２０００）８．１部、製造例１のポリエステル９１．９部、テトラブチルチタネート０．０５部を仕込み、窒素雰囲気下で２００℃まで昇温し、６時間加熱を行った。
【００５８】
反応生成物は茶褐色固体で、アミン価は４５．５ｍｇＫＯＨ／ｇであった。
【００５９】
＜ポリビニルアセタール・ポリエステルグラフト共重合体の分子量の測定＞
ポリビニルアセタール・ポリエステルグラフト共重合体の平均分子量は、テトラヒドロフランを溶媒に用いて、ゲルパーミエーションクロマトグラフィー（ＧＰＣ）により測定した。
【００６０】
＜ポリエステル導入率の測定＞
ポリビニルアセタール・ポリエステルグラフト共重合体のポリエステル導入率はＧＰＣの測定結果より、下記式により求めた。
【数１】
0005762826.tif 000008
【００６１】
【表１】
0005762826.tif 000009
【００６２】
なお、表１における製造例１５で使用したポリビニルアセタール及び製造例２４〜２７で使用したポリエステルの詳細は以下の通りである。
【００６３】
※１：商品名「エスレックＢＸ−Ｌ」積水化学工業株式会社製、ポリビニルアセタール、平均分子量約２００００、水酸基３７±３モル％、アセチル基３モル％以下、アセタール化度約６１モル％
※２：商品名「プラクセルＨ１Ｐ」ダイセル化学工業株式会社製、ポリカプロラクトン、分子量１０，０００
※３：商品名「プラクセル２４０」ダイセル化学工業株式会社製、ポリカプロラクトンジオール、分子量４，０００
※４：商品名「プラクセル２３０」ダイセル化学工業株式会社製、ポリカプロラクトンジオール、分子量３，０００
＜耐熱性試験＞
上記製造例８〜２８で得られたポリビニルアセタール・ポリエステルグラフト共重合体、及び比較製造例１で得られたポリエチレンイミン・ポリエステルグラフト共重合体等の耐熱性試験を以下の通り行った。結果を表２に示す。
【００６４】
色差：分散剤０．５ｍｇを塩化メチレン２０ｍＬに溶解し、シリカゲル１０ｇと混合し、室温で乾燥させた。得られたシリカゲルの半量を２００℃で１時間加熱処理を行い、処理前後の色差を測定した。
【００６５】
耐熱性：色差に基づき、以下の基準により判定した。 
○：色差（ΔＥ）０〜５、△：色差（ΔＥ）５〜１０、×：色差（ΔＥ）１０以上
【００６６】
【表２】
0005762826.tif 000010
【００６７】
なお、比較製造例１のもの以外で比較対象とした分散剤の詳細は以下の通りである。
【００６８】
※１：商品名「アジスパーＰＢ−８２２」、味の素ファインテクノ株式会社製、高分子系顔料分散剤、アミン価１７ｍｇＫＯＨ／ｇ、酸価１４ｍｇＫＯＨ／ｇ
※２：商品名「エスレックＢＬ−１」、積水化学工業株式会社製、ポリビニルブチラール、重量平均分子量約１９０００、水酸基約３６モル％、アセチル基３モル％以下、ブチラール化度６３±３モル％
【００６９】
２．分散体の調製及び評価
上記製造例により得られたポリビニルアセタール・ポリエステルグラフトポリマー、比較対象の分散剤を表３に示した分散媒に溶解し、表３に示した固体粒子、直径０．３ｍｍのジルコニアビーズ（規格品）をそれぞれ加え、ペイントシェーカーを用いて４時間分散した。
【００７０】
＜分散性評価＞
上記分散終了直後に、分散性を目視にて観察し、以下の基準で評価した。結果を表３に示す。 
◎：すべての粉末が液中に分散し、まったく底部に沈澱が発生していない。 
○：ほとんどの粉末が液中に分散しているが、わずかに底部に沈澱が発生する。 
△：半分程度の粉末が液中に沈澱する。 
×：ほとんどの粉末が底部に沈澱する。
【００７１】
＜塗膜状態試験＞
分散試験後の分散体１０．０部にアクリル樹脂（商品名「アクリペットＭＤ」、三菱レイヨン製）を０．４部添加し、攪拌して溶解させた。得られた混合液をガラス基板に平均膜厚が１．８μｍになるようにスピンコートし、１２０℃のオーブンで１時間加熱した。得られた塗膜を目視にて観察し、以下の基準により評価した。結果を表３に示す。 
○：得られた塗膜が透明である。 
△：得られた塗膜に曇りが見られる。 
×：粒子が凝集し、透明性がない。
【００７２】
＜塗膜の耐熱性試験＞
塗膜状態試験で作製した試験板と、さらにそれを２３０℃で１時間加熱した試験板との色差を測定し、以下の基準により評価した。結果を表３に示す。 
○：色差（ΔＥ）０〜１  △：色差（ΔＥ）１〜２．５  ×：色差（ΔＥ）２．５以上
【００７３】
【表３】
0005762826.tif 000011
【００７４】
３．固体粒子含有樹脂組成物（感光性着色樹脂組成物）の製造及び評価
メタクリル酸／ベンジルメタクリレート共重合体（２５／７５重量％比、重量平均分子量約３００００）４０．０部、ピグメントブルー１５：６ ２３．０部、製造例７のポリビニルアセタール−ポリエステルのグラフト共重合物  ７．０部、ジペンタエリスリトールヘキサアクリレート １０．０部、２，４−ビス（トリクロロメチル）−６−（２−エトキシスチリル）−ｓ−トリアジン ３．０部、ＰＧＭＥＡ ２００部を混合し、０．３ｍｍジルコニアビーズを加え、ペイントシェーカーにより分散を行った。
【００７５】
ガラス基板に上記感光性着色樹脂組成物をスピンコート塗布し、７０℃のクリーンオーブン中で２０分間プリベークを行い、乾燥塗布膜を作製した。次いで、この基板を室温に冷却した後、超高圧水銀ランプを用い、紫外線を露光した。その後、この基板を０．０４％水酸化カリウム水溶液を用いてスプレー現像した後、イオン交換水で洗浄し、風乾した。その後、クリーンオーブン中で、２３０℃で３０分間ポストベークを行った。乾燥塗膜は±０．５μｍ以内の均一で平滑な塗膜であり、光透過率（３８０〜７８０ｎｍの平均）は９８％であった。
【産業上の利用可能性】
【００７６】
本発明の分散剤は、塗料、印刷インキ、複写用トナー、プラスチック、顔料捺染剤、インクジェット記録用インキ、熱転写記録用インキ、カラーフィルター用レジスト、筆記具用インキ等の分野で非水系液体中に固体粒子を分散させる際、分散液中における固体粒子の凝集を防ぎ、安定な分散液を形成するのに極めて有効である。